РАСПЛАВЛЯЕМЫЙ ЭЛЕКТРОЛИТ ДЛЯ ХИМИЧЕСКОГО ИСТОЧНИКА ТОКА
MOLTEN ELECTROLYTE FOR CHEMICAL CURRENT SOURCE

Изобретение относится к области электротехнической промышленности, в частности к разработке расплавляемых электролитов для химических источников тока на основе солей лития и калия.
Известен электролит для химических источников тока, включающих нитрат лития и хлорид лития. Он характеризуется высокой температурой плавления 245°С и удельной энтальпией плавления 363 кДж/кг (Васина Н.А., Грызлова Е.С., Шапошникова С.Г. Теплофизические свойства многокомпонентных солевых систем. - М.: Химия, 1984. - 105 с.).
Известен электролит для химических источников тока, включающий нитрат лития и хлорид натрия 233°С с удельной энтальпией плавления 364 кДж/кг (Васина Н.А., Грызлова Е.С., Шапошникова С.Г. Теплофизические свойства многокомпонентных солевых систем. - М.: Химия, 1984. - 105 с.), что является также высокой температурой плавления.
3
Наиболее близким к предложенному является электролит, включающий нитрат и бромид лития. Он имеет температуру плавления 224°С и удельную энтальпию плавления 292 кДж/кг (Опарина А.Ф. Двойная система Li||Br, NO / А.Ф. Опарина, Н.С. Домбровская // Журн. неорган. химии. - 1961. - Т.VI. - С.2364).
Однако этот электролит имеет высокие значения температуры и удельной энтальпии плавления, что снижает диапазон использования его по температуре и дополнительно увеличивает энергозатраты на приведение в рабочее состояние.
Новизна заявляемого состава по сравнению с известными, заключается в том, что теплоаккумулирующий состав, содержащий нитрат и бромид лития, дополнительно содержит бромид калия.
Техническим результатом является снижение температуры плавления солевого состав. Технический результат достигается сплавлением ингредиентов в определенных соотношениях, которые получены изучением трехкомпонентной смеси солей из нитрата лития и бромидов калия и лития.
Предложенный электролит готовится следующим образом. Исходные предварительно обезвоженные соли взвешивают, помещают в платиновом тигле в печь нагрева шахтного типа и переплавляют. Соотношения ингредиентов и температуры плавления составов для заявляемых пределов следующие:
Пример 1
0,0253 г (24,07 мас.%) бромида калия + 0,0478 г (45,46 мас.%) нитрата лития + 0,0320 г (30,47 мас.%) бромид лития.
Температура плавления равна 201°С.
Удельная энтальпия плавления составляет 205 кДж/кг
Пример 2
0,0245 г (24,50 мас.%) бромида калия + 0,0445 г (44,47 мас.%) нитрата лития + 0,0310 г (31,03 мас.%) бромид лития.
Температура плавления равна 200°С.
Удельная энтальпия плавления составляет 204 кДж/кг
Пример 3
0,0251 г (24,94 мас.%) бромида калия + 0,0437 г (43,49 мас.%) нитрата лития + 0,0317 г (31,5 7 мас.%) бромид лития.
Температура плавления составляет 199°С.
Удельная энтальпия плавления составляет 193 кДж/кг
Пример 4
0,0254 г (25,37 мас.%) бромида калия + 0,0425 г (42,51 мас.%) нитрата лития + 0,0321 г (32,12 мас.%) бромид лития.
Температура плавления составляет 205°С.
Удельная энтальпия плавления составляет 195 кДж/кг
Пример 5
0,0258 г (25,80 мас.%) бромида калия + 0,416 г (41,53 мас.%) нитрата лития + 0,0327 г (32,67 мас.%) бромид лития.
Температура плавления составляет 210°С.
Удельная энтальпия плавления составляет 197 кДж/кг
В таблице приведены сравнительные характеристики заявляемого состава и состава, выбранного в качестве прототипа.
Составы
Состав смеси, мас.%
Удельная энтальпия плавления, кДж/кг
Температура плавления, °С
LiBr
KBr
LiNO<sub>3</sub>
Прототип
29,57
-
70,43
292
224
Предлагаемый
1
30,47
24,07
45,46
205
201
2
31,03
24,50
44,47
204
200
3
31,57
24,94
43,49
193
199
4
32,12
25,37
42,51
195
205
5
32,67
25,80
41,53
197
210
Заявляемый электролит имеет существенное преимущество по сравнению с известными - на 25-14°С снижена температура плавления и на 99-87 кДж/кг удельная энтальпия плавления, что снижает энергозатраты на приведение электролита в рабочее состояние и расширяет температурный диапазон использования электролита.